(57)【要約】【課題】  屋外等の使用においても紫外線等による表示劣化がなく耐光性に優れた双安定型表示装置を提供する。【解決手段】  透明な前面板１０に形成された光透過性の電極１１と、背面板２０に形成された電極２１が対向配置された基板電極間に基板電極間に双安定型表示層３０を備えると共に、上記前面板上に光透過性の基材層群４０を備えた双安定型表示装置であって、上記光透過性の基材層群４０には、４００ｎｍ以下の各波長における光透過率が５０％以下、更には３９０ｎｍ以下の各波長における光透過率が８０％以下となる光透過層４１を有することを特徴とする双安定型表示装置Ａ。【選択図】図１
2008170848.tif 000002
【特許請求の範囲】
【請求項１】
透明な前面板に形成された光透過性の電極と、背面板に形成された電極が対向配置された基板電極間に双安定型表示層を備えると共に、上記前面板上に光透過性の基材層群を備えた双安定型表示装置であって、上記光透過性の基材層群には、４００ｎｍ以下の各波長における光透過率が５０％以下、更には３９０ｎｍ以下の各波長における光透過率が８０％以下となる光透過層を有することを特徴とする双安定型表示装置。
【請求項２】
光透過性の基材層群は、４５０ｎｍ以上の各波長における光透過率が７０％以上であることを特徴とする請求項１記載の双安定型表示装置。
【請求項３】
光透過性の基材層群は、粘着性を有することを特徴とする請求項１又は２記載の双安定型表示装置。
【請求項４】
粘着性を有する光透過性の基材層群は、粘着層を有し、該粘着層に４００ｎｍ以下の各波長における光透過率が５０％以下、更には３９０ｎｍ以下の各波長における光透過率が８０％以下となる光透過性を備えることを特徴とする請求項３記載の双安定型表示装置。
【請求項５】
光透過性層の厚さが１〜２００μｍであることを特徴とする請求項１〜４の何れか一つに記載の双安定型表示装置。
【請求項６】
双安定型表示層には、粒子を含有することを特徴とする請求項１〜５の何れか一つに記載の双安定型表示装置。
【請求項７】
粒子が少なくとも酸化チタンであることを特徴とする請求項６記載の双安定型表示装置。
【発明の詳細な説明】
【技術分野】
【０００１】
本発明は、電界等の作用により可逆的に視認状態を変化させることができる電気泳動表示層等の双安定型表示層の紫外線等による劣化を防止した耐光性に優れた双安定型表示装置に関する。
【背景技術】
【０００２】
近年、薄型でフレキシブル性があり、消費電力の少ないフラットパネル表示装置として、電気泳動表示層等の双安定型表示層を有する双安定型表示装置が開発されている。
この種の双安定型表示装置では、電気泳動表示層の白色粒子として用いる酸化チタン等が屋外などの使用により劣化し、着色してしまうと同時に、電気泳動性能が低下してしまうなどの問題があった。
【０００３】
これらの問題を解決する電気泳動表示装置等としては、例えば、第１の透明電極上に透明な第１の電極と、それと相対する第２の電極との間に、電気泳動粒子が液体中に分散された液体分散系を介在させ、前記第１および第２の電極間に電圧を印加することによって、前記電気泳動粒子の空間的分布状態に変化を生じせしめ、前記の第１の電極を通してみた液体分散系の反射色を変化させる電気泳動表示装置であって、前記第１の透明基板と対向して第２の透明基板を設け、それらの透明基板の間に、それら透明基板の屈折率にできるだけ近い屈折率を有する紫外線吸収性を有する透明体を介在させたことを特徴とする電気泳動表示装置（例えば、特許文献１参照）や、基板、この基板上に配置されたマイクロカプセル表示層、このマイクロカプセル表示層上に被着された、前記マイクロカプセル表示層に透明電極層を有する透明樹脂膜、この透明樹脂膜上に被着された透明保護膜、及び前記マイクロカプセル表示層及び透明樹脂膜の側面に形成されたシール樹脂層を具備し、前記透明保護膜は、紫外線吸収剤を含有することを特徴とするマイクロカプセル泳動式表示パネル（例えば、特許文献２参照）などが知られている。
【０００４】
しかしながら、これらの特許文献に記載される技術は、一定の効果を有するものの、その効果は十分ではなく、屋外での使用、特に太陽光のようなより強い光に曝露される環境下では長期使用等ができないといった課題を有している。また、上記各特許文献に記載されているような表示層に酸化チタン等の粒子を使用する電気泳動型表示装置の場合には、表示劣化がより顕著に現れるという課題を有しているのが現状である。
【特許文献１】特開昭５３−７３０９８号公報（特許請求の範囲、実施例等）
【特許文献２】特開２００６−１８９５８２号公報（特許請求の範囲、実施例等）
【発明の開示】
【発明が解決しようとする課題】
【０００５】
本発明は、上記従来の課題及び現状等に鑑み、これを解消しようとするものであり、屋外等の使用においても紫外線等による表示劣化がなく耐光性に優れた双安定型表示装置を提供することを目的とするものである。
【課題を解決するための手段】
【０００６】
本発明者らは、上記従来技術の課題等について鋭意検討した結果、透明な前面板に形成された光透過性の電極と、背面板に形成された電極が対向配置された基板電極間に双安定型表示層を備えると共に、上記前面板上に光透過性の基材層群を備えた双安定型表示装置において、上記光透過性の基材層群に、ある特定の波長における光透過性（光吸収性）を有する基材層を形成することにより、上記目的の双安定型表示装置が得られることを見い出し、本発明を完成するに至ったのである。
【０００７】
すなわち、本発明は、次の（１）〜（７）に存する。
（１）  透明な前面板に形成された光透過性の電極と、背面板に形成された電極が対向配置された基板電極間に双安定型表示層を備えると共に、上記前面板上に光透過性の基材層群を備えた双安定型表示装置であって、上記光透過性の基材層群には、４００ｎｍ以下の各波長における光透過率が５０％以下、更には３９０ｎｍ以下の各波長における光透過率が８０％以下となる光透過層を有することを特徴とする双安定型表示装置。
（２）  光透過性の基材層群は、４５０ｎｍ以上の各波長における光透過率が７０％以上であることを特徴とする上記（１）記載の双安定型表示装置。
（３）  光透過性の基材層群は、粘着性を有することを特徴とする上記（１）又は（２）記載の双安定型表示装置。
（４）  粘着性を有する光透過性の基材層群は、粘着層を有し、該粘着層に４００ｎｍ以下の各波長における光透過率が５０％以下、更には３９０ｎｍ以下の各波長における光透過率が８０％以下となる光透過性を備えることを特徴とする上記（３）記載の双安定型表示装置。
（５）  光透過性層の厚さが１〜２００μｍであることを特徴とする上記（１）〜（４）の何れか一つに記載の双安定型表示装置。
（６）  双安定型表示層には、粒子を含有することを特徴とする上記（１）〜（５）の何れか一つに記載の双安定型表示装置。
（７）  粒子が少なくとも酸化チタンであることを特徴とする上記（６）記載の双安定型表示装置。
【発明の効果】
【０００８】
本発明によれば、屋外等の使用においても紫外線等による表示劣化がなく耐光性に優れた双安定型表示装置が提供される。
【発明を実施するための最良の形態】
【０００９】
以下に、本発明の実施の形態を詳しく説明する。
図1は、本発明の双安定型表示装置の第１実施形態を示す縦断面図である。
本実施形態の双安定型表示装置Ａは、図１に示すように、透明な前面板１０に形成された光透過性の電極１１と、背面板２０に形成された電極２１が対向配置された基板電極１１，２１間に双安定型表示層３０を備えると共に、上記前面板１０上に光透過性の基材層群４０を備えたものである。
【００１０】
透明な前面板１０は、双安定型表示装置としての表示面となるように光透過性を有するものであれば特に限定されることなく用いることができる。例えば、ＰＥＴ、塩化ビニル、ポリカーボネート等の透明樹脂フィルムや、透明ガラス等を挙げることができる。
この透明な前面板１０としては、双安定型表示層３０を構成することとなる電気泳動表示用液や電子粉流体又はメモリー性液晶組成物等により溶解したり、変質したりしない材質のもの、化学的・物理的特性等に応じて適宜最適なものを選択することができる。また、透明な前面板１０は、双安定型表示層３０に用いる電気泳動表示用液等中の分散媒の揮発や、空気、水分等の透過を抑制・防止する材質であることが望ましい。
【００１１】
透明な前面板１０に形成する光透過性の電極１１としては、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）等の透明電極材料を用いて形成された電極を挙げることができる。
この光透過性の電極１１は、例えば、ＰＥＴ等の透明樹脂フィルムや透明ガラスなどにＩＴＯ等の透明導電性材料を塗工法、イオンプレーティング法、スパッタリング法等の蒸着法等により形成することができる。また、この光透過性の電極１１は、前面板１０の全体に渡って均一に形成された、いわゆるベタ電極とすることが、コストの面で好ましいが、フォトエッチングのような従来から用いられている方法により、パターン形成したものを用いることを妨げるものではない。前面板１０の電極構成は、背面板２０の電極構成に応じて適宜組み合わせたり、選択することができるものである。
【００１２】
次に、背面板２０としては、上記前面板と同様に、双安定型表示層３０を構成することとなる電気泳動表示用液や電子粉流体又はメモリー性液晶組成物等の漏れ出しや、溶媒の揮発を抑制できる材質であれば特に限定されるものではないが、薄型の双安定型表示装置を得る上では、例えば、樹脂フィルム、樹脂板、ガラス板、セラミックス板、金属板等の薄型の背面板を用いることが望ましい。なお、当該背面板２０についても、分散媒の揮発や、空気、水分等の透過を高度に抑制・防止する目的で、ポリビニルアルコールやポリエチレンビニルアルコール等のガスバリア性フィルム等をラミネート法等により積層して用いたり、ガラスが割れたり、飛散するのを防止する目的で、ポリビニルブチラール等の樹脂フィルムを組み合わせて用いることも可能である。
また、背面板２０に形成する電極２１は、上記前面板の電極と同様に、ＩＴＯ等の透明導電性材料を塗工法、イオンプレーティング法、スパッタリング法等の蒸着法等により形成するや、導電性の金属材料を蒸着法等により形成することや、金属フィルム等を貼り付けることにより、形成することができる。更に、電極２１が形成された基板２０としては、液晶等で使用されているＴＦＴ（Thin Film Transistor）基板等を用いることを妨げるものではない。
【００１３】
本実施形態の双安定型表示装置Ａは、上記の透明な前面板１０に形成された光透過性の電極１１と背面板２０に形成された電極２１を対向配置させ、当該電極基板１１，２１間に双安定型表示層３０を封入し、上記前面板１０の面上に、光透過性の基材層群４０を形成することにより構成される。
電極基板は、電極同士の接触によるショートを防止し、ムラのない均一な表示を得る等のために一定の電極基板間隔を保つように対向配置される。すなわち、対向配置される電極基板間隔は、従来より知られる液晶や電気泳動表示装置等で用いられている種々の手法により、当該間隔を一定に保つように、図１に示すように、スペーサー部材等の間隔保持材３５により電極基板間隔を一定に保つように構成されている。また、一方の電極基板にフォトリソ法やナノインプリント法等により、一定の高さを有するリブを立てた後、もう一方の電極基板を貼り合わせる方法等により、電極基板間隔を一定に保つように構成することができる。
【００１４】
双安定型表示層３０としては、双安定性（バイステイブル性）のある表示層を形成するものであれば特に限定されず、例えば、電気泳動表示用液（電子粉流体を含む）から構成される双安定型表示層、または、メモリー性液晶組成物等から構成される双安定型表示層などが挙げられる。
電気泳動表示用液としては、従来より用いられている電気泳動表示用液、例えば、少なくとも１種類以上の電気泳動粒子及び分散液媒体を含有するものであれば良く、特に限定されるものではなく、本実施形態では、電気泳動粒子として、二酸化チタン及び分散液媒体を含有する電気泳動用表示液から構成されている。
電気泳動表示用液に用いる電気泳動粒子としては、白色の無機顔料粒子となる二酸化チタンや、有色の無機顔料粒子または上記二酸化チタン以外の無色（白色）の無機顔料粒子、有機顔料粒子、高分子微粒子等を用いることができ、これらは各単独（１種）又は２種以上を混合して用いることができる。また、親油性表面処理されている微粒子であってよいものである。好ましくは、平均粒子径が０．０５〜２０μｍのものが用いられ、特に好ましくは、平均粒子径が０．１〜１０μｍのものが望ましい。また、これらの微粒子の合計含有量は、電気泳動表示用液全量に対して、好ましくは、３〜５０重量％（以下、単に「％」という）、更に好ましくは、５〜３５％とすることが望ましい。
【００１５】
分散液媒体としては、例えば、従来電気泳動表示に用いられている各種タイプのものを用いることができる。具体的には、芳香族系炭化水素、ヘキサン、シクロヘキサン、ケロシン、アイソパー、パラフィン系炭化水素等の脂肪族炭化水素類、ハロゲン化炭化水素類、リン酸エステル類、フタル酸エステル類、カルボン酸エステル類、塩素化パラフィン、Ｎ，Ｎ−ジブチル−２−ブトキシ−５−ターシャリオクチルアニリン等が挙げられるが、これらに限定されるものではない。これらの分散液媒体の含有量としては、用いる電気泳動粒子や分散剤種によって適宜決定されるが、電気泳動表示用液全量に対して、２５〜８５％となるように含有することが好ましく、更に好ましくは、３０〜６０％とすることが望ましい。また、上記分散液媒体に対して各種油溶性染料を溶解して着色して用いることが可能である。
更に、電気泳動表示用液には、適宜分散剤を添加することができるものであるが、用いる分散剤としては、慣用的に用いられる各種の分散剤、界面活性剤や高分子界面活性剤、例えば、ノニオン系界面活性剤、アニオン系界面活性剤、カチオン系界面活性剤、両性系界面活性剤、高分子型界面活性剤などが挙げられるが、これらに限定されるものではない。例えば、高級アルコール、高級脂肪酸、脂肪酸エステル、多価アルコール脂肪酸エステル、多塩基酸エステル、アルキルグリセリルエーテルとその脂肪酸エステル、レシチン誘導体、アクリル酸・メタクリル酸アルキル共重合体、プロピレングリコール脂肪酸エステル、グリセリン脂肪酸エステル、ポリグリセリン脂肪酸エステル、ポリオキシエチレングリセリン脂肪酸エステル、ソルビタン脂肪酸エステル、ポリオキシエチレンソルビタン脂肪酸エステル、ポリオキシソルビット脂肪酸エステル、ポリオキシエチレンヒマシ油、硬化ヒマシ油、ポリオキシエチレンアルキルエーテル、ポリオキシエチレンポリオキシプロピレンアルキルエーテル、ポリオキシエチレンアルキルエーテルリン酸・リン酸塩、ポリオキシエチレンアルキルアミン・脂肪酸アミド、ポリオキシエチレングリコール脂肪酸エステル等が挙げられ、これらは各単独（１種）又は２種以上を混合して用いることができる。
これらの分散剤の含有量としては用いる電気泳動粒子や溶媒種によって適宜決定されるが、電気泳動表示用液全量に対して、０．０１〜５０．０％となるように含有されることが好ましく、更に好ましくは、１〜３０％となるように含有することが望ましい。
なお、電気泳動表示用液には、上記液体タイプの他、電気泳動粒子が空気中を移動する応答速度の速い電子粉流体であってもよいものである。
【００１６】
また、双安定型表示層を構成するメモリー性液晶組成物（デバイス）は、電源を切っても表示が維持されるメモリ性機能を持ったネマティック液晶、コレステリック液晶、スメクティック液晶の液晶組成物等から構成されるものであれば、特に限定されない。例えば、強誘電性液晶（ＦＬＣ，スメクティック液晶）、無機配向膜を用いた基板間隔を１．７μｍ程度とした駆動電圧５ｖの双安定型表示層などが挙げられる。
本実施形態の双安定型表示層３０は、負帯電の白色の電気泳動粒子（酸化チタン粒子）、正帯電の黒色粒子（カーボンブラックで着色された樹脂粒子）、分散剤及び分散液媒体を含有する電気泳動用表示液から構成されている。
【００１７】
上記前面板１０の面上には、分散媒の揮発や空気水分等の透過を高度に抑制及び防止する点、前面板のキズ防止の点、並びに、保存信頼性維持の点から、光透過性の基材層群４０が形成されている。
本発明の光透過性の基材層群４０には、光による表示劣化防止抑制の点から、４００ｎｍ以下の各波長における光透過率が５０％以下となる光透過層４１を有する。更に好ましくは、この光透過層４１の３９０ｎｍ以下の各波長における光透過率は８０％以下、より好ましくは９０％以下、３８０ｎｍ以下の各波長における光透過率は９５％以下であることが望ましい。また、表示性能の点から４５０ｎｍ以上の各波長における光透過率が７０％以上であるものが望ましく、より良い表示コントラストを発現するためには８０％以上であることが望ましい（以下、これらの４００ｎｍ以下の各波長における光透過率５０％以下、及び４５０ｎｍ以上の各波長における光透過率７０％以上を「各光透過特性」という）。
【００１８】
この基材層群４０は、表示デバイスとしての構成の自由度を向上させる観点から、粘着性能を有していることが望ましく、本実施形態では、光透過層４１の下面に粘着層４２を有している。この光透過層４１及び粘着層４２を有する基材層群４０も、上記特性の光透過率を有するもの、すなわち、上記と同様に４００ｎｍ以下の各波長における光透過率が５０％以下となり、また、４５０ｎｍ以上の各波長における光透過率が７０％以上となるものである。この基材層群４０に粘着性能を有することにより、機能性を付与するための保護フィルム等の選択性が多くなり、使用目的によってそれぞれの要求特性を備えた表示デバイスの作製が容易になる。例えば、保護フィルムとして使用する基材層群４０の中で、必要なガスバリア、溶剤バリアの性能を有する基材層となる光透過層４１の一方の面に、上記特性を有する粘着層４２に上記各光透過特性を付与することにより、表示デバイスとしての必要かつ十分な表示耐久性を有するパネルを得ることが可能になる。
【００１９】
本実施形態となる上記各光透過特性を有する光透過層４１の厚さとして、光透過性の観点から、１〜２００μｍが好ましく、更に好ましくは、１２〜１２５μｍが望ましい。この厚さが１μｍ未満より薄くなると、所望の光透過性を得ることが難しくなり、十分な表示劣化抑制性能が得られず、一方、２００μｍを越えると、表示性、とりわけ高コントラストな表示性能が得難くなる。
また、本実施形態で示される粘着層４２に、上記各光透過特性を付与する場合には双安定型表示装置の保持力維持・表示性能維持の点から、この粘着層の厚さは１〜１００μｍであることが好ましく、更に好ましくは、５〜５０μｍであることが望ましい。この厚さが１μｍ未満では、十分な接着力乃至粘着力に起因する保持力や表示劣化抑制性能が得られず、一方、１００μｍを越えると、表示性能を維持するための表示パネルの平滑性維持等の問題が生じる場合がある。
【００２０】
粘着層４２として用いる材料としては、例えば、接着剤、粘着剤としてアクリル系エマルジョン型材料、アクリル系溶剤型材料、ウレタン系材料、エポキシ系材料、エステル系材料、ゴム系材料などの乾燥皮膜として光透過性を有する材料を少なくとも１種（各単独又は２種類以上の混合物）用いることができ、これらの材料に所定の光透過特性（光吸収性）を持つ材料を含有させて用いることができる。
本発明において、上述の光透過特性（光吸収特性）を持つ材料としては、例えば、ベンゾンフェノン、ベンゾトリアゾール、ベンゾエート系等の有機系材料、微粒子酸化チタン、微粒子酸化亜鉛、三酸化タングステン、チタン酸ストロンチウム、シリコンカーバイド等の無機材料が挙げられ、これらの材料は所定の光透過特性（光吸収特性）を発現するために、単独、または複数成分でのブレンド、有機無機ハイブリット化、高分子化、他成分との付加反応等による変性、ポリマーとの共重合化、各種基材材料とのブレンド等及び好適な量を含有せしめることにより、目的の光透過特性（光吸収特性）を発現させる形態で使用することができる。
【００２１】
一方、透明基材層となる光透過層４１に上記各光透過特性を付与する場合には双安定型表示装置の表示性能維持・デバイスとしての信頼性維持の点から基材層に用いる材質によって所定の厚さに制御することが必要である。例えば、フィルム材料に上記特性を付与する場合には、表示性能維持・デバイス作製時のハンドリング性の観点から、１２〜２００μｍであること好ましく、更に好ましくは、２５〜１２５μｍであることが望ましい。この厚さが１２ミクロン未満より薄くなると、各種バリア性能維持が不十分になったり、デバイス作製時のハンドリング性が極端に悪くなり、一方、２００μｍを越えると、表示性能でのコントラストの低下等の問題が発生することがある。
光透過層４１として用いるフィルム材料としては、例えば、ＰＥＴ、ＰＥＮ、ＰＣ、ＰＡＲ、ＴＡＣ、ＰＥＳ、ＣＯＰ、ＰＶＤＣ、ＥＶＯＨ、ＰＶＡ、ＰＡＮ、ＯＮＹ等の単層フィルムや多層フィルム、シリカやアルミナ等の蒸着フィルムが用いることができ、また、これらの材料に上記所定の光透過性（光吸収性）を持つ材料を含有させて用いることができる。
【００２２】
このように構成される本実施形態の双安定型表示装置Ａでは、透明な前面板１０に形成された光透過性の電極１１と、背面板２０に形成された電極２１が対向配置された基板電極間に、例えば、二酸化チタンを含有する電気泳動用表示液から構成された白黒表示を行う双安定型表示層３０を備えたものであり、上記前面板１０に、粘着層４２付き透明樹脂フィルム層４１を有する上記各光透過特性、すなわち、４００ｎｍ以下の各波長における光透過率が５０％以下、更には３９０ｎｍ以下の各波長における光透過率が８０％以下となり、４５０ｎｍ以上の各波長における光透過率が７０％以上の基材層群４０が形成されているので、太陽光による表示層の材料成分の変性、劣化を抑制することができるため、屋外等の使用においても紫外線等による表示劣化がなく、耐光性に優れた双安定型表示装置が得られることになる。
【００２３】
図２は、本発明の双安定型表示装置の第２実施形態を示す縦断面図である。
本実施形態の双安定型表示装置Ｂは、図２に示すように、光透過性の基材層群が、上記各光透過特性を有する粘着層４０ａから形成されている点でのみ、上記第１実施形態の双安定型表示装置Ａと相違するものである。なお、図２中、上記第１実施形態と同様の構成は、同一の図示符号を示してその説明を省略する。また、この粘着層の厚さは、上記実施形態と同様に、好ましくは、１〜１００μｍ、更に好ましくは、５〜５０μｍに設定されている。
【００２４】
このように構成される本実施形態の双安定型表示装置Ｂは、上記第１実施形態と同様に、屋外等の使用においても紫外線等による表示劣化がなく耐光性に優れた双安定型表示装置が得られるものとなる。
また、本実施形態の双安定型表示装置Ｂでは、最上面に上記各光透過特性を有する光透過特性（光吸収特性）を持つ材料を含有した粘着層４０ａを形成しているので、店頭などのウィンドウガラスのガラス面の裏面（視覚する方向の裏面）側に接着し、接着した反対側となるガラス面の表面側に、広告内容等の表示を油性インキが充填された筆記具等を用いて赤色等の有彩色の表示部すれば、赤色以外の有彩色表示部以外のバックラウンドは双安定型表示装置Ｂにより、黒色（又は白色）による表示内容とすることができ、また、白表示（又は黒表示）を交互に変化させることにより、ガラス面に観者の視線、興味を強く引くことができる広告表示媒体機能を発揮できる双安定型表示装置が得られることとなる。更に、この標章等の広告内容を表示した表示部を消し具等で消去して、別の広告内容等を筆記具等で表示することにより、簡単に表示内容や広告内容を変更することができる。
従って、本実施形態の双安定型表示装置Ｂは、紫外線等による表示劣化がなく耐光性に優れたものであり、しかも、店頭のカウンタ広告の他、例えば、駅や空港などでのメッセージボード、ホテルや旅館などでのウェルカムボードなどの屋外等での表示媒体として好適に用いることができるものとなる。
【００２５】
本発明の双安定型表示装置は、上記実施形態に限定されることなく、本発明の技術思想の範囲内で種々変更することができる。
例えば、背面基板にも透明性を有する基板を使用し、前面のみならず背面にも上述光吸収特性有する光透過性基板層群を具備することにより、両面から視認可能な情報表示媒体として使用しても良いものである。
また、それらを立体的に組み合わせて配置することで、様々な角度から多様な情報を視認できる情報表示媒体として使用しても良いものである。
【実施例】
【００２６】
次に、本発明を実施例及び比較例により更に詳述するが、本発明は下記実施例に限定されるものではない。
【００２７】
〔実施例１〜２及び比較例１〜２〕
下記各工程により、各双安定型表示装置を得た。なお、各双安定型表示装置は、用いた基材層群４０が異なるものであり、他は共通の構成となるものである。
１）用いた基板１０、２０
前面板１０、背面板２０：ＰＥＴフィルム（１００μｍ）
基板間距離：５０μｍ
２）用いた電極
前面電極：ＩＴＯ（１００Ω／□）
上記前面板１０に前面電極をスパッタリング法により形成した。
背面電極：アルミニウム箔
【００２８】
３）電気泳動表示用液の調製
下記組成となる電気泳動表示用液を用いた。
黒粒子：カーボンブラック内包アクリル粒子                            １０重量部
白粒子：チタンカップリング剤により親油化処理した酸化チタン粒子      ２０重量部
分散剤：ソルビタントリオレート                                        ３重量部
ヒドロキシエチルラウリルアミン                                ３重量部
分散媒：ノルマルパラフィン（新日本石油社製）                        ３０重量部
ＳＡＳ２９６（ジアリルアルカン、新日本石油化学社製）        ３４重量部
４）光透過性の基材層群４０
下記表１に示す各基材層群４０（基材層４１＋粘着層４２、粘着層付き透明樹脂フィルム）を用いた。
【００２９】
５）双安定型表示装置の作製
上記電極付き前面板と上記電極付き背面板を５０μｍ厚のＰＥＴフィルムをレーザー加工により一辺を残した額縁状でライン／スペースが５０μｍ／５００μｍの正方形の開口部が形成されたスペーサを介して対向配置させ、この空間内に上記配合で調製した電気泳動表示用液を封入することにより、双安定型表示媒体を作製した。なお、シール部にはＵＶ硬化型材料を使用した。この双安定型表示媒体に上記のとおり光透過性の基材層群４０を固定した。
【００３０】
得られた各双安定型表示装置について、下記方法により耐光性を評価し、また、４００ｎｍ以下となる４００ｎｍ、３９０ｎｍ、３５０ｎｍの各波長における光透過率、並びに、４００ｎｍ以上となる４５０ｎｍの波長における光透過率を測定した。
これらの結果を下記表１及び図３に示す。
【００３１】
（耐光性の評価方法）
各双安定型表示装置を２週間屋外に設置し、初期との表示性を目視にて比較し、下記評価基準で評価した。
評価基準：
◎：初期と表示性に変化がない。
○：コントラストの若干低下しているが、表示性能に問題がない。
△：コントラストが低下している。
×：表示性が著しく悪化している。
【００３２】
（各波長における光透過率の測定方法）
分光光度計（日立製作所製  ＵＶ３３００）を用いて各波長（図３：３００〜６００ｎｍ、表１：３５０ｎｍ、３９０ｎｍ、４００ｎｍ、４５０ｎｍ）における光透過率を測定した。
【００３３】
【表１】
2008170848.tif 000003
【００３４】
上記表１の結果から明らかなように、本発明範囲となる実施例１及び２は、本発明の範囲外となる比較例１及び２に較べて、屋外の使用においても紫外線等による表示劣化がなく耐光性に優れた双安定型表示装置であることが判明した。
【図面の簡単な説明】
【００３５】
【図１】本発明の双安定型表示装置の第１実施形態を示す部分縦断面図である。
【図２】本発明の双安定型表示装置の第２実施形態を示す部分縦断面図である。
【図３】各波長（３００〜６００ｎｍ）における光透過率の関係を示す特性図である。
【符号の説明】
【００３６】
Ａ  双安定型表示装置
１０  前面板
１１  電極
２０  背面板
２１  電極
３０  双安定型表示層
４０  基材層群
４１  光透過層
４２  粘着層
【図１】
2008170848.tif 000004
【図２】
2008170848.tif 000005
【図３】
2008170848.tif 000006